(57)【要約】      （修正有）【課題】陽極酸化被膜の断熱性を向上できる内燃機関の断熱膜の製造方法の提供。【解決手段】燃焼室に臨む壁面の一部もしくは全部に陽極酸化被膜を含む断熱膜が形成される内燃機関の断熱膜の製造方法で、製造方法は、燃焼室に臨む壁面の一部もしくは全部の表面に陽極酸化被膜１２を形成する陽極酸化被膜形成ステップ（ａ）と、陽極酸化被膜形成ステップ（ａ）によって形成された陽極酸化被膜１２に、陽極酸化被膜１２が有する空孔１４を封孔する封孔材２２との親和性が低く、かつ、封孔材２２よりも比重が大きい溶媒２４を含浸させる溶媒含浸ステップ（ｂ）と、溶媒２４が含浸された陽極酸化被膜１２に封孔材２２を塗布する封孔材塗布ステップ（ｃ）と、封孔材塗布ステップ（ｃ）によって封孔材２２が塗布された陽極酸化被膜１２を乾燥させて、封孔材２２を被膜するとともに溶媒２４を揮発させて除去する断熱膜乾燥ステップ（ｄ）と、を備える断熱膜の製造方法。【選択図】図１
2016089264.tif 000002
【特許請求の範囲】
【請求項１】
燃焼室に臨む壁面の一部もしくは全部に陽極酸化被膜を含む断熱膜が形成される内燃機関の断熱膜の製造方法であって、
前記製造方法は、
前記燃焼室に臨む壁面の一部もしくは全部の表面に陽極酸化被膜を形成する陽極酸化被膜形成ステップと、
前記陽極酸化被膜形成ステップによって形成された陽極酸化被膜に、前記陽極酸化被膜が有する空孔を封孔する封孔材との親和性が低く、かつ、前記封孔材よりも比重が大きい溶媒を含浸させる溶媒含浸ステップと、
前記溶媒が含浸された陽極酸化被膜に前記封孔材を塗布する封孔材塗布ステップと、
前記封孔材塗布ステップによって前記封孔材が塗布された陽極酸化被膜を乾燥させて、前記封孔材を被膜するとともに前記溶媒を揮発させて除去する断熱膜乾燥ステップと、
を備えることを特徴とする内燃機関の断熱膜の製造方法。
【発明の詳細な説明】
【技術分野】
【０００１】
この発明は、内燃機関の断熱膜の製造方法に関する。
【背景技術】
【０００２】
従来、内燃機関の燃焼室の壁面を構成する部材に断熱膜を形成する技術が知られている。例えば、特許文献１には、アルミニウムやその合金を母材とするピストンの頂面に陽極酸化被膜を形成する技術が開示されている。この技術では、まず、ピストンの頂面が電解処理されることで、ピストンの頂面に陽極酸化被膜が形成される。次に、この陽極酸化被膜に封孔材が塗布される。陽極酸化被膜に封孔材が塗布されることで、陽極酸化被膜の強度が向上する。
【０００３】
ところで、上記する陽極酸化被膜の表面には、多数の亀裂が存在している。さらに、陽極酸化被膜の内部には、これらの亀裂に通じる多数の空孔が存在している。これらの空孔は、寸法が１〜１０μｍの範囲程度の大きさのマクロ孔と、寸法が２０〜２００ｎｍの範囲程度の大きさのナノ孔とに分類される。これらの空孔が存在することで、陽極酸化被膜の断熱性が維持される。
【０００４】
ここで、特許文献１に記載の技術では、陽極酸化被膜に封孔材を塗布する前に、加圧水蒸気や沸騰水、無機物または有機物を含有する溶媒によって、上記のナノ孔の表面に膜を形成させる。その後、上記のマクロ孔に封孔材を塗布する。これにより、ナノ孔に封孔材が含浸しなくなるため、陽極酸化被膜における空孔の割合を示す空孔率を高くすることができる。
【先行技術文献】
【特許文献】
【０００５】
【特許文献１】特開２０１３−０６０６２０号公報
【発明の概要】
【発明が解決しようとする課題】
【０００６】
しかしながら、特許文献１に記載の技術では、マクロ孔に封孔材が含浸するため、この分空孔率が減少する。この結果、陽極酸化被膜の断熱性が低下する恐れがある。
【０００７】
この発明は、上述のような課題を解決するためになされたもので、陽極酸化被膜の断熱性を向上させることができる内燃機関の断熱膜の製造方法を提供することを目的とする。
【課題を解決するための手段】
【０００８】
第１の発明は、上記の目的を達成するため、
燃焼室に臨む壁面の一部もしくは全部に陽極酸化被膜を含む断熱膜が形成される内燃機関の断熱膜の製造方法であって、
前記製造方法は、
前記燃焼室に臨む壁面の一部もしくは全部の表面に陽極酸化被膜を形成する陽極酸化被膜形成ステップと、
前記陽極酸化被膜形成ステップによって形成された陽極酸化被膜に、前記陽極酸化被膜が有する空孔を封孔する封孔材との親和性が低く、かつ、前記封孔材よりも比重が大きい溶媒を含浸させる溶媒含浸ステップと、
前記溶媒が含浸された陽極酸化被膜に前記封孔材を塗布する封孔材塗布ステップと、
前記封孔材塗布ステップによって前記封孔材が塗布された陽極酸化被膜を乾燥させて、前記封孔材を被膜するとともに前記溶媒を揮発させて除去する断熱膜乾燥ステップと、
を備えることを特徴とする。
【発明の効果】
【０００９】
第１の発明によれば、溶媒を含浸させた陽極酸化被膜の空孔に封孔材が塗布されることを防止できる。このため、陽極酸化被膜における空孔に封孔材を含浸させることなく断熱膜を形成することができる。この結果、断熱膜の断熱性を向上させることができる。
【図面の簡単な説明】
【００１０】
【図１】実施の形態１における断熱膜の形成方法について表した図である。
【図２】実施の形態１の断熱膜の形成方法について表した図である。
【図３】実施の形態１の比較例について説明するための図である。
【図４】加熱処理の工程について説明するための図である。
【発明を実施するための形態】
【００１１】
実施の形態１．
図１は、実施の形態１における断熱膜の形成方法について表した図である。以下、図１に表される（ａ）、（ｂ）、（ｃ）、（ｄ）の４工程に分けて、実施の形態１における断熱膜の形成方法について説明を行う。なお、実施の形態１では、断熱膜が形成される燃焼室に臨む壁面としてピストン１０を例にあげて説明を行う。
【００１２】
図１（ａ）は、ピストン１０の頂面に陽極酸化被膜１２が形成される工程を示している。陽極酸化被膜１２は、ピストン１０の母材であるアルミニウム合金を陽極酸化処理することにより形成される多孔質皮膜である。陽極酸化被膜１２の内部には、多数の空孔が存在する。これらの空孔は、寸法が１〜１０μｍの範囲程度の大きさのマクロ孔１６と、寸法が２０〜２００ｎｍの範囲程度の大きさのナノ孔１４とに分類される。また、陽極酸化被膜１２の表面には、マクロ孔１６の存在に起因して数十μｍサイズの凹凸が生じている。本明細書では、この凹凸の最下点を凹部１８と称し、最上点を凸部２０と称する。
【００１３】
図１（ｂ）は、陽極酸化被膜１２の空孔に溶媒を含浸させる工程を示している。図１（ｂ）に示すように、ピストン１０の頂面に陽極酸化被膜１２が形成された後に、陽極酸化被膜１２のナノ孔１４とマクロ孔１６とに溶媒として水２４が満たされる。図１（ｂ）に示すように、この工程では、水２４が陽極酸化被膜１２の凹部１８の高さまで満たされる。また、水２４の含浸方法は、例えばディッピング（浴槽内にどぶづけ）、スプレー塗布、刷毛塗りなどがある。
【００１４】
図１（ｃ）は、陽極酸化被膜１２に封孔材２２が塗布される工程を示している。この工程では、空孔に水２４が満たされた陽極酸化被膜１２の表面に、封孔材２２が塗布される。また、塗布された封孔材２２は、水２４が満たされている空孔部分には含浸しない。これは、封孔材２２が水２４との界面において、封孔材２２が瞬時に二酸化ケイ素の膜を形成するためである。また、封孔材２２の塗布方法は、スプレー塗布、刷毛塗り、スピンコートなどがある。これらの方法では、封孔材２２を狙いの厚みにするために、塗布時間や塗布回数を調整する。
【００１５】
実施の形態１で用いられる封孔材２２の例として、ＡＺエレクトロニックマテリアル（株）社製のアクアミカ（登録商標）がある。アクアミカ（登録商標）の組成は、ジブチルエーテルが７２％、パーヒドロポリシラザンが２０％、アニソールが８％である。アクアミカ（登録商標）の比重は０．８２であり、水２４の比重の１．０の方が大きい。さらに、アクアミカ（登録商標）は、水２４に対する親和性が低い。このため、アクアミカ（登録商標）は、水２４に対して溶解せず、２層に分離する。
【００１６】
図１（ｄ）は、断熱膜の加熱処理の工程を示している。図１（ｄ）は、図１（ｃ）における状態の断熱膜を加熱処理して乾燥させたものを示している。加熱処理によって水２４が揮発して、封孔材２２が二酸化ケイ素に変性している。そして、水２４が揮発した部分が空孔になる。このため、陽極酸化被膜１２におけるナノ孔１４とマクロ孔１６とが空孔として残存する。この結果、陽極酸化被膜１２の断熱性が保持される。
【００１７】
上記加熱処理の工程では、封孔材２２としてアクアミカ（登録商標）を使用した場合、大気乾燥炉では１８０℃で５時間、加熱水蒸気炉では１８０℃で１時間の処理をすることで、封孔材２２の完全硬化と溶媒除去が実現される。
【００１８】
図２は、実施の形態１の断熱膜の形成方法について表した図である。図２（ａ）は、陽極酸化被膜１２が形成されたピストン１０が表されている。陽極酸化被膜１２には、多数のナノ孔１４とマクロ孔１６とが存在している。
【００１９】
図２（ｂ）は、陽極酸化被膜１２に水２４が含浸された様子を表している。溶媒の含浸量は、陽極酸化被膜１２の表面の凹凸の凹部１８を上限としている。これにより、ナノ孔１４とマクロ孔１６がマスキングされる。
【００２０】
図２（ｃ）は、封孔材２２が塗布された様子を表している。封孔材２２は、陽極酸化被膜１２の表面の凹凸の凸部２０以下まで塗布される。これにより、陽極酸化被膜１２の表面の凹凸が平滑化される。
【００２１】
図３は、実施の形態１の比較例について説明するための図である。図３は、陽極酸化被膜１２を水２４に含浸させずに封孔材２２を塗布した比較例を示している。陽極酸化被膜１２を水２４に含浸させなかった場合、封孔材２２が陽極酸化被膜１２のナノ孔（図では見えない）及びマクロ孔１６の内部まで含浸する。このまま加熱処理が行われて封孔材２２が乾燥すると、陽極酸化被膜１２の空孔すべてに二酸化ケイ素が形成される。この結果、実施の形態１と比べて、陽極酸化被膜１２の空孔率が減少し、封孔材２２が多量に必要になる。このように、実施の形態１では、比較例に比べて、封孔材２２の使用量は少なくてすみ、コストを削減することができる。
【００２２】
図４は、加熱処理の工程について説明するための図である。図４（ａ）には、水２４が含浸された陽極酸化被膜１２に封孔材２２を塗布した後の加熱処理の様子を示している。図４（ａ）に示すように、封孔材２２を陽極酸化被膜１２の表面にのみ塗布すれば、陽極酸化被膜１２の側面から水蒸気を放出させることができる。より詳しくは、図４（ａ）のＸが示すように、陽極酸化被膜１２の柱状セルの隙間から水蒸気を放出させることができる。
【００２３】
対して、図４（ｂ）が示すように、陽極酸化被膜１２の側面にまで封孔材２２を塗布してしまうと、水蒸気の逃げ場がなくなってしまう。より詳しくは、図４（ｂ）のＹが示すように、柱状セルの隙間も封孔材２２で塞がれるため、水蒸気を放出させることができない。このため、実施の形態１では、封孔材２２は陽極酸化被膜１２の表面にのみ塗布される。
【００２４】
溶媒に用いる水は、８０℃以上の熱水ではアルマイトと反応して水酸化アルミニウムを形成し空孔率が減少するため、常温であることが望ましい。また、封孔材２２の含浸量を安定させるため、溶媒の水を含浸後に凍結させてもよい。
【００２５】
なお、陽極酸化被膜１２に水を含浸させた後、空孔から放出される気泡が完全になくなるまで静置する。ここで、脱泡速度を速めるため、超音波振動を与えたり、減圧環境下で工程を進めてもしてもよい。
【００２６】
封孔材２２の量を水面から陽極酸化被膜１２の凸部２０以上にすることで、陽極酸化被膜１２の凹部１８を全て二酸化ケイ素で埋めることができ、平滑化を実現することができる。なお、事前に水を含浸させているため、凹部１８を全て封孔しても、また、封孔面を研磨してさらに平滑化してもよい。
【００２７】
溶媒の塗布部位は、直噴エンジンのピストンの場合、面粗度悪化の影響が大きいキャビティ内部のみであってもよい。ただし、ピストンの頂面全体に溶媒を塗布する場合、溶媒の塗布部位は断熱膜の表層のみとし、外周の断面部には塗布しない。
【符号の説明】
【００２８】
１０  ピストン
１２  陽極酸化被膜
１４  ナノ孔
１６  マクロ孔
２２  封孔材
２４  水（溶媒）
【図１】
2016089264.tif 000003
【図２】
2016089264.tif 000004
【図３】
2016089264.tif 000005
【図４】
2016089264.tif 000006